(57)【要約】  低坪量であっても、優れた強度およびこわさを有する紙基材を提供する。酸化パルプを含有する紙基材であって、該酸化パルプのカルボキシル基の量が酸化パルプの絶乾質量に対して、１．０ｍｍｏｌ／ｇ〜２．０ｍｍｏｌ／ｇである紙基材。【特許請求の範囲】
【請求項１】
酸化パルプを含有する紙基材であって、該酸化パルプのカルボキシル基の量が、酸化パルプの絶乾質量に対して１．０ｍｍｏｌ／ｇ〜２．０ｍｍｏｌ／ｇである、紙基材。
【請求項２】
前記酸化パルプの含有量が、紙基材を構成する全パルプの絶乾質量に対して１０質量％以上である、請求項１に記載の紙基材。
【請求項３】
前記酸化パルプが、セルロース系原料を、（ａ１）Ｎ−オキシル化合物および（ａ２）臭化物、ヨウ化物もしくはこれらの混合物からなる群から選択される化合物の存在下で、（ａ３）酸化剤を用いて酸化することにより得られたものである、請求項１または２に記載の紙基材。
【請求項４】
前記紙基材の坪量が３０ｇ／ｍ２以下である、請求項１〜３のいずれか１項に記載の紙基材。
【請求項５】
請求項１〜４のいずれか１項に記載の紙基材を含む、脱臭材。
【請求項６】
請求項１〜４のいずれか１項に記載の紙基材を含む、マスク。
【発明の詳細な説明】
【技術分野】
【０００１】
本発明は酸化パルプを含有する紙基材に関する。
【背景技術】
【０００２】
通気性を有するシート基材に機能性付与剤を付与した機能性シートは、脱臭材、芳香材、吸油材、吸水材、マスク、寝具（枕カバーなど）、包装材、建材（障子紙など）など様々な分野に利用されている（特許文献１、特許文献２）。【０００３】
これらの機能性シートの基材としては、一般的に合成樹脂基材または紙基材が使用されている。しかし、多くの合成樹脂基材は微生物に分解されず、空気中および水中で安定であり、半永久的に原形を留めるため、埋め立て処分などに適さない。また、燃焼した際に高温となるため焼却炉を傷める、有毒ガスを発生するなどの問題がある。【０００４】
このため、環境問題への関心が高まるに連れて、微生物に分解され、空気中または水中で溶解または分解し、燃焼時に有毒ガスが発生しない紙基材が注目されるようになってきている。
【先行技術文献】
【特許文献】
【０００５】
【特許文献１】特開２００１−１７２８９６号公報
【特許文献２】特開２００２−２６６２９７号公報
【発明の概要】
【発明が解決しようとする課題】
【０００６】
紙基材はパルプ繊維の集合体であり通気性を有しているが、更に通気性を向上させることが求められている。紙基材の通気性を向上させることにより、例えば、紙基材を障子紙に使用した場合には、障子窓を開けなくても十分な換気をすることができるなどのメリットがある。また、外層−内層−口元層からなる３層構造のマスクにおいて、外部からの大きなごみの侵入を防止するための外層として通気性の高い紙基材を使用した場合には、息苦しさが軽減できるなどのメリットがある。なお、穴を開けずに紙基材の通気性を向上させるためには、紙基材の坪量を低くする方法、言い換えれば紙基材を薄くする方法が一般的である。【０００７】
しかしながら、紙基材の通気性を向上させるために紙基材を低坪量化した場合、通常、紙基材の強度およびこわさ（剛性）の低下が起こる。このため、通気度を向上させた低坪量の紙基材を用いた障子紙は、通常、破れやすい上に、こわさがないため貼り付け作業がしにくいといった問題を生じる。また、強度およびこわさが低下した紙基材をマスクの外層に使用した場合、外層が簡単に破けて大きなごみの浸入を防止することができなくなるとともに、外層のこわさが足りないためにマスク自体の形状を維持し難くなるといった問題が発生する。【０００８】
そこで、本発明は、たとえ薄くても（すなわち、低坪量であっても）、優れた強度およびこわさを有する紙基材を提供することを目的とする。
【課題を解決するための手段】
【０００９】
本発明者らは、鋭意検討した結果、紙基材を構成するパルプに、カルボキシル基を特定範囲の量で有するように酸化されたパルプを含有させることにより、酸化パルプを含有させない場合に比べて、紙基材の強度およびこわさが向上することを見出した。また、こうして得られた紙基材は、高い強度およびこわさを有するので、たとえ薄くした場合であっても（すなわち、坪量を低くした場合であっても）、破れにくい、形状を維持しやすい等の利点があることを見出した。すなわち、本発明は、これらに限定されないが、以下の［１］〜［６］を含む。
［１］酸化パルプを含有する紙基材であって、該酸化パルプのカルボキシル基の量が、酸化パルプの絶乾質量に対して１．０ｍｍｏｌ／ｇ〜２．０ｍｍｏｌ／ｇである、紙基材。
［２］前記酸化パルプの含有量が、紙基材を構成する全パルプの絶乾質量に対して１０質量％以上である、［１］に記載の紙基材。
［３］前記酸化パルプが、セルロース系原料を、（ａ１）Ｎ−オキシル化合物および（ａ２）臭化物、ヨウ化物もしくはこれらの混合物からなる群から選択される化合物の存在下で、（ａ３）酸化剤を用いて酸化することにより得られたものである、［１］または［２］に記載の紙基材。
［４］前記紙基材の坪量が３０ｇ／ｍ２以下である、［１］〜［３］のいずれか１つに記載の紙基材。
［５］［１］〜［４］のいずれか１つに記載の紙基材を含む、脱臭材。
［６］［１］〜［４］のいずれか１つに記載の紙基材を含む、マスク。
【発明の効果】
【００１０】
本発明によれば、低坪量であっても、優れた強度およびこわさを有する、紙基材を提供することができる。
【発明を実施するための形態】
【００１１】
本発明は、カルボキシル基の量が酸化パルプの絶乾質量に対して１．０ｍｍｏｌ／ｇ〜２．０ｍｍｏｌ／ｇである酸化パルプを含有した紙基材に関するものである。
【００１２】
本発明の紙基材が従来の紙基材と比較して優れた効果を発現する理由は次のように推測される：
酸化反応によってパルプのセルロースの６位の１級水酸基がカルボキシル基に変換され、酸素原子が一つ多く導入される。このことで分子間および分子内の正の電荷をもつ水素が水素結合するためのアクセス点が増え、セルロース間のネットワーク構造がより密になり、紙基材としてのより優れた強度が発現するものと考えられる。
【００１３】
＜酸化パルプの製造＞
本発明において、酸化パルプのカルボキシル基の量は、酸化パルプの絶乾質量に対して１．０ｍｍｏｌ／ｇ〜２．０ｍｍｏｌ／ｇである。酸化パルプの製造方法は特に限定されるものではないが、一例として、セルロース系原料を、（ａ１）Ｎ−オキシル化合物および（ａ２）臭化物、ヨウ化物もしくはこれらの混合物からなる群から選択される化合物の存在下で、（ａ３）酸化剤を用いて酸化する方法を挙げることができる。
【００１４】
（１）セルロース系原料
本発明で用いるセルロース系原料は特に限定されず、各種木材由来のクラフトパルプまたはサルファイトパルプ等を使用できる。この他、ケナフ、麻、イネ、バカス、竹等の植物由来の非木材パルプも使用できる。白色度（ＩＳＯ  ２４７０）が８０％以上の漂白済みクラフトパルプまたは漂白済みサルファイトパルプを用いることが好ましい。
【００１５】
（２）Ｎ−オキシル化合物（ａ１）
Ｎ−オキシル化合物とは、ニトロキシラジカルを発生しうる化合物である。Ｎ−オキシル化合物としては、目的の酸化反応を促進する化合物であれば、いずれの化合物も使用できる。例えば、下記一般式（式１）で示される化合物が挙げられる。
【００１６】
【化１】
2014097929.tif 000002
（式１中、Ｒ1〜Ｒ4は同一又は異なる炭素数１〜４程度のアルキル基を示す。）
【００１７】
式１で表される物質のうち、２，２，６，６−テトラメチル−１−ピペリジン−オキシラジカル（以下、ＴＥＭＰＯと称する）が好ましい。また、下記式２〜５のいずれかで表されるＮ−オキシル化合物、すなわち、４−ヒドロキシＴＥＭＰＯの水酸基をアルコールでエーテル化、またはカルボン酸若しくはスルホン酸でエステル化し、適度な疎水性を付与した４−ヒドロキシＴＥＭＰＯ誘導体、あるいは４−アミノＴＥＭＰＯのアミノ基をアセチル化し、適度な疎水性を付与した４−アセトアミドＴＥＭＰＯは安価であり、かつ均一な酸化パルプを得ることができるため、好ましい。
【００１８】
【化２】
2014097929.tif 000003
（式２〜５中、Ｒは炭素数４以下の直鎖又は分岐状炭素鎖である。）
【００１９】
さらに、下記式６で表されるＮ−オキシル化合物、すなわち、アザアダマンタン型ニトロキシラジカルは、短時間で効率よくセルロース系原料を酸化でき、また、セルロース鎖の切断も起こりにくいため、好ましい。
【００２０】
【化３】
2014097929.tif 000004
（式６中、Ｒ5及びＲ6は、同一又は異なる水素又はＣ1〜Ｃ6の直鎖若しくは分岐鎖アルキル基を示す。）
【００２１】
Ｎ−オキシル化合物の使用量は、所望の酸化反応を促進できる量であれば特に制限されない。例えば、絶乾１ｇのセルロース系原料に対して、０．０１〜１０ｍｍｏｌが好ましく、０．０１〜１ｍｍｏｌがより好ましく、０．０５〜０．５ｍｍｏｌがさらに好ましい。
【００２２】
（３）臭化物またはヨウ化物（ａ２）
臭化物とは臭素を含む化合物であり、その例には、水中で解離してイオン化可能な臭化アルカリ金属が含まれる。また、ヨウ化物とはヨウ素を含む化合物であり、その例には、ヨウ化アルカリ金属が含まれる。臭化物またはヨウ化物の使用量は、酸化反応を促進できる範囲で選択できる。臭化物およびヨウ化物の合計量は、例えば、絶乾１ｇのセルロース系原料に対して、０．１〜１００ｍｍｏｌが好ましく、０．１〜１０ｍｍｏｌがより好ましく、０．５〜５ｍｍｏｌがさらに好ましい。
【００２３】
（４）酸化剤（ａ３）
セルロース系原料の酸化の際に用いる酸化剤としては、公知のものが使用でき、例えばハロゲン、次亜ハロゲン酸、亜ハロゲン酸、過ハロゲン酸またはそれらの塩、ハロゲン酸化物、過酸化物などを使用できる。中でも、安価で環境負荷の少ない次亜塩素酸ナトリウムが、好適である。酸化剤の適切な使用量は、用いるセルロース系原料の種類によっても異なるが、例えば、絶乾１ｇのセルロース系原料に対して、０．５〜５００ｍｍｏｌが好ましく、０．５〜５０ｍｍｏｌがより好ましく、２．５〜２５ｍｍｏｌがさらに好ましく、５〜２０ｍｍｏｌが最も好ましい。
【００２４】
（５）酸化反応条件
この酸化反応は、比較的温和な条件であっても効率よく進行する。よって、酸化反応時の温度は１５〜３０℃程度の室温であってもよい。反応の進行に伴ってセルロース中にカルボキシル基が生成するため、反応液のｐＨの低下が認められる。酸化反応を効率よく進行させるためには、水酸化ナトリウム水溶液などのアルカリ性溶液を添加して、反応液のｐＨを９〜１２、好ましくは１０〜１１程度に維持することが好ましい。反応媒体は、取扱い性の容易さや、副反応が生じにくいこと等から、水が好ましい。
【００２５】
酸化反応における反応時間は、酸化の進行の程度に従って適宜設定することができ、特に限定されない。例えば、０．５〜６時間、好ましくは２〜６時間、さらに好ましくは４〜６時間程度である。また、酸化反応は、２段階に分けて実施してもよい。例えば、１段目の反応終了後に濾別して得られた酸化パルプを、再度、同一または異なる反応条件で酸化させることにより、１段目の反応で副生する食塩による反応阻害を受けることなく、セルロース系原料に効率よくカルボキシル基を導入でき、セルロース系原料の酸化を促進することができる。
【００２６】
酸化されたセルロース系原料のカルボキシル基量は、セルロース系原料の絶乾質量に対して、１．０ｍｍｏｌ／ｇ〜２．０ｍｍｏｌ／ｇであることが好ましい。カルボキシル基量は、酸化反応時間の調整、酸化反応温度の調整、酸化反応時のｐＨの調整、Ｎ−オキシル化合物や臭化物、ヨウ化物、酸化剤の添加量の調整などを行なうことにより調製できる。
【００２７】
（６）その他
本発明において酸化パルプに機能性薬品を坦持させることも可能である。機能性薬品の種類や坦持方法は特に限定されない。一例として、ＷＯ２０１０／０９５５７４に開示されているように、酸化パルプを金属イオン水溶液に浸した後、還元剤を加えることにより金属ナノ粒子を酸化パルプに担持させる方法を例示することができる。
【００２８】
なお、酸化パルプは解繊することによりナノファイバーへと変換することができるが、本発明では解繊していない（すなわち、ナノファイバーに変換していない）酸化パルプを用いることが、紙基材の強度の観点から好ましい。
【００２９】
＜紙基材＞
得られた酸化パルプを用いて、紙基材を作成する。紙基材とは、木材パルプ等の植物パルプ由来の材料を主成分とし、シート状に成形（抄紙）したものである。本発明の紙基材は、好ましくは、パルプ由来の成分を、紙基材の絶乾質量に対して５０質量％以上含み、より好ましくは７０質量％以上含み、さらに好ましくは９０％質量％以上含む。パルプ由来の成分のみからシートを形成してもよい（すなわち、１００質量％）。紙基材に含有されることが考えられるパルプ以外の材料としては、炭酸カルシウムなどの填料、バインダー、歩留り向上剤、紙力向上剤、金属ナノ粒子などが挙げられる。また、環境に対する問題に影響がない範囲で合成樹脂から製造された繊維を含有させてもよい。
【００３０】
本発明の紙基材は、紙基材を構成する全パルプの絶乾質量に対して１０質量％以上の酸化パルプを含有することが好ましく、より好ましくは５０質量％以上、さらに好ましくは９０％以上である。酸化パルプの含有量が１０質量％以下であると紙基材の強度およびこわさの向上効果がほとんどない。
【００３１】
紙基材は公知の製紙技術によって製造することができる。抄紙機としては、円網式抄紙機、傾斜短網式抄紙機、長網式抄紙機、ツインワイヤー式抄紙機等を使用することができる。また、要求される品質に応じて、酸化パルプを含むパルプの濾水度は適宜調整することが好ましいとともに、各種薬品を添加することも可能である。
【００３２】
通常、坪量の低い紙（すなわち、薄い紙）は、通気性は高いが、破れやすく、またこわさ（剛性または「こし」）がない。しかし、本発明の酸化パルプを含有する紙基材は、低坪量であっても、優れた強度およびこわさを発揮するという特徴を有している。したがって、本発明の紙基材は、低坪量でありながら強度が必要であるような用途に特に適しているといえる。そのような低い坪量は好ましくは５０ｇ／ｍ２以下であり、より好ましくは５〜３０ｇ／ｍ２であり、さらに好ましくは５〜１５ｇ／ｍ２である。紙基材が低坪量であると、通気性が向上する、軽量であるといった利点がある。紙基材の坪量が５０ｇ／ｍ２を超えると通気性に劣る可能性がある。
【００３３】
本発明の紙基材は、低坪量にしても優れた強度およびこわさを発揮するので、通気性が良好でありながら（低坪量でありながら）、かつ破れにくく、形状を維持しやすいという、これまでの紙基材にはない特徴を有している。したがって、通気性を要求されるような用途、例えば、脱臭材、マスク、寝具（枕カバーなど）、包装材、建材（障子紙など）などに好適である。また、軽量でありながら（低坪量でありながら）、破れにくく、形状が維持しやすいため、他の用途、例えば、芳香材、吸油材、吸水材などの基材としても好適である。
【００３４】
例えば、本発明の紙基材をマスク（例えば、インフルエンザ用マスク、風邪用マスク、手術用マスクなど）の外層として使用した場合、息苦しくない（通気性がよい）、軽量である（低坪量）、破れにくい（高い強度）、形状を維持しやすい（高いこわさ）といった利点が得られる。また、本発明の紙基材は、こわさが高いため、薄くても折り目がつきやすいという特徴を有することを本発明者らは見出した。通常、薄くてこしのない（柔らかい）紙は、折っても元に戻りやすく、折り目がつきにくい。しかし、本発明の紙基材は、こわさがあるため、折られた状態を維持しやすい。これは、プリーツ型のマスクを製造するのに適している。
【００３５】
また、本発明の紙基材は、それ自体が脱臭効果を有することを本発明者らは見出した。したがって、通気性が高い、軽量である、破れにくい、形状を維持しやすいといった効果に加えて、高い脱臭効果を有する脱臭材に応用することができる。本発明の紙基材が脱臭効果を有する理由は明らかではないが、本発明者らは、紙基材に含まれる酸化パルプ中のカルボキシル基により、臭い成分が中和されるためではないかと推測している。
【実施例】
【００３６】
次に、本発明を実施例により更に詳細に説明するが、本発明はこれに限定されるものではない。【００３７】
＜酸化パルプの製造１＞
漂白済み針葉樹未叩解パルプ（日本製紙製）５ｇ（絶乾）を、ＴＥＭＰＯ（Ｓｉｇｍａ  Ａｌｄｒｉｃｈ社）７８ｍｇ（０．５ｍｍｏｌ）と臭化ナトリウム７５４ｍｇ（７．４ｍｍｏｌ）を溶解した水溶液５００ｍｌに加え、パルプが均一に分散するまで撹拌した。反応系に２Ｍ次亜塩素酸ナトリウム水溶液１６ｍｌ添加した後、０．５Ｎ塩酸水溶液でｐＨを１０．３に調整し、酸化反応を開始した（酸化処理）。反応中は系内のｐＨは低下するが、０．５Ｎ水酸化ナトリウム水溶液を逐次添加し、ｐＨ１０に調整した。２時間反応させた後、ガラスフィルターで濾過し、十分に水洗することでカルボキシル基量１．６ｍｍｏｌ／ｇの酸化パルプを得た。【００３８】
（酸化パルプのカルボキシル基量の測定）
酸化パルプの０．５質量％スラリーを６０ｍｌ調製し、０．１Ｍ塩酸水溶液を加えてｐＨ２．５とした後、０．０５Ｎの水酸化ナトリウム水溶液を滴下してｐＨが１１になるまで電気伝導度を測定し、電気伝導度の変化が緩やかな弱酸の中和段階において消費された水酸化ナトリウム量（ａ）から、下式を用いて算出した。
カルボキシル基量〔ｍｍｏｌ／ｇパルプ〕＝ ａ〔ｍｌ〕×０．０５／酸化パルプ質量〔ｇ〕。【００３９】
＜酸化パルプの製造２＞
２Ｍ次亜塩素酸ナトリウム水溶液の量を１０ｍｌに変更した以外は製造１と同様にして、カルボキシル基量１．０ｍｍｏｌ／ｇの酸化パルプを得た。【００４０】
＜酸化パルプの製造３＞
２Ｍ次亜塩素酸ナトリウム水溶液の量を２０ｍｌに変更した以外は製造１と同様にして、カルボキシル基量２．０ｍｍｏｌ／ｇの酸化パルプを得た。【００４１】
＜酸化パルプの製造４＞
２Ｍ次亜塩素酸ナトリウム水溶液の量を６ｍｌに変更した以外は製造１と同様にして、カルボキシル基量０．６ｍｍｏｌ／ｇの酸化パルプを得た。【００４２】
坪量およびカルボキシル基量の影響
＜実施例１＞ 
上記の製造１で得られた酸化パルプを水道水にて０．１％に希釈した原料を用いて丸型手漉き装置（東西精器製）で坪量５ｇ／ｍ２の酸化パルプのウェットシートを作成した。坪量は、ＪＩＳ Ｐ８２２３ パルプ−試験用手すき紙−物理的特性の試験方法に従って測定した。このウェットパルプシートを送風乾燥機（５０℃）で乾燥させて紙基材を作成した。紙基材の引張強度、透気抵抗度、およびこわさ（剛性）を測定した結果を表1に示す。【００４３】
（引張強度）
紙基材を幅１５ｍｍの短冊状シートに加工し、引張強度測定器（ＡＢＢ社製）を用いて引張強度を測定した。【００４４】
（透気抵抗度）
デジタル型王研式透気度平滑度測定装置（旭精工社製）を用いて透気抵抗度を測定した。【００４５】
（こわさ）
紙基材を幅１５ｍｍの短冊状シートに加工した。高さが１０ｃｍ以上ある台に、シートの一方の端が台から外側に５ｃｍはみ出すようにシートを固定し、はみ出させたシートの先端が台の水平面に対して何ｃｍ下方にあるかを測定した。値が小さい方が、形状を維持する適性に優れる。【００４６】
＜実施例２＞
坪量を１０ｇ／ｍ２に変更した以外は実施例１と同様にして紙基材を作成した。【００４７】
＜実施例３＞
坪量を１５ｇ／ｍ２に変更した以外は実施例１と同様にして紙基材を作成した。【００４８】
＜実施例４＞
坪量を２０ｇ／ｍ２に変更した以外は実施例１と同様にして紙基材を作成した。【００４９】
＜実施例５＞
坪量を３０ｇ／ｍ２に変更した以外は実施例１と同様にして紙基材を作成した。【００５０】
＜実施例６＞
坪量を５０ｇ／ｍ２に変更した以外は実施例１と同様にして紙基材を作成した。【００５１】
＜実施例７＞
製造２の酸化パルプを用いた以外は実施例２と同様にして紙基材を作成した。【００５２】
＜実施例８＞
製造３の酸化パルプを用いた以外は実施例２と同様にして紙基材を作成した。【００５３】
＜比較例１＞
酸化パルプの代わりに、酸化していない漂白済み針葉樹未叩解パルプ(日本製紙製)を用いた以外は実施例１と同様にして紙基材を作成しようとしたが、ウェットシートの強度が弱く、丸型手漉き装置から剥がすことができなかった。このため、紙基材を得ることができなかった。【００５４】
＜比較例２＞
酸化パルプの代わりに、酸化していない漂白済み針葉樹未叩解パルプ(日本製紙製)を用いた以外は実施例２と同様にして紙基材を作成した。【００５５】
＜比較例３＞
製造４の酸化パルプを用いた以外は実施例２と同様にして紙基材を作成した。【００５６】
＜比較例４＞
酸化パルプの代わりに、酸化していない漂白済み針葉樹未叩解パルプＮＢＫＰ(日本製紙製)を用いた以外は実施例４と同様にして紙基材を作成した。【００５７】
結果を表１に示す。【００５８】
【表１】
2014097929.tif 000005
【００５９】
表１の結果から明らかなように、本発明の紙基材（実施例１〜８）は、坪量が低い場合であっても、高い引張り強度を有することがわかる。また、本発明の紙基材は、坪量が低い場合であっても、こわさ試験において、紙が垂れ下がりにくく、形状を維持しやすいことがわかる。例えば、１０ｇ／ｍ２程度のようなティシュペーパーと同じかそれよりも低い坪量の紙が、ほとんど垂れ下がらずに形状を維持することは、非常に意外な結果である。一方、比較例１〜４の紙基材は、測定できないかまたは０．１ｋＮ／ｍ未満である低い強度であり、破けやすかった。また、比較例１〜４の紙基材は、こわさ試験において紙基材のほとんどが垂れ下がるほどの低いこわさを示した。このようにこわさの低すぎる紙は、プリーツ加工や、切断加工などの加工性に劣る。【００６０】
酸化パルプ配合量の影響
＜実施例９＞
実施例１で使用した酸化パルプと比較例１で使用したパルプ（ＮＢＫＰ）を、酸化パルプ／ＮＢＫＰ＝１０／９０に変更した以外は、実施例１と同様にして紙基材を作成した。結果を表２に示す。【００６１】
＜実施例１０＞
実施例１で使用した酸化パルプと比較例１で使用したパルプを、酸化パルプ／ＮＢＫＰ＝５０／５０に変更した以外は、実施例１と同様にして紙基材を作成した。結果を表２に示す。【００６２】
＜実施例１１＞
実施例１で使用した酸化パルプと比較例１で使用したパルプを、酸化パルプ／ＮＢＫＰ＝９０／１０に変更した以外は、実施例１と同様にして紙基材を作成した。結果を表２に示す。【００６３】
【表２】
2014097929.tif 000006
【００６４】
脱臭効果
＜実施例１２＞
実施例２及び比較例２の紙基材を５ｃｍ×５ｃｍの試験片に加工した。コック付きガスサンプリングバッグを用意し、バッグの側面に切込みを入れて、切込みから試験片４枚をバッグ内に加えた後、アルミテープで密封した。注射器でバッグ内にアンモニアガスを送入した。その後、コックからエアーポンプにて空気を１．５Ｌ充填した（バッグ内アンモニアガス濃度８０〜９０ｐｐｍ）。アンモニア用ガス検知管をコックにつなぎ、封入してから６０分後のバッグ内のアンモニアガス濃度を測定した。結果を表３に示す。【００６５】
【表３】
2014097929.tif 000007
【国際調査報告】
2014097929.tif 000008
2014097929.tif 000009
2014097929.tif 000010
2014097929.tif 000011